(57)【要約】【課題】少なくとも二枚の板ガラスの間に熱可塑性樹脂シートを介在させて積層させたガラス積層体に対して、加熱・加圧処理を行うことにより当該ガラス積層体を熱圧着する、合わせガラスの製造方法であって、亀裂等の発生を伴うことなく高品質な合わせガラスを製造することが可能な、合わせガラスの製造方法を提供する。【解決手段】圧着工程において、加熱処理により、ガラス積層体２Ａが到達温度（所定温度）Ｈまで昇温される間、加圧処理により、ガラス積層体２Ａを、熱圧着に必要な第一到達圧力（所定圧力）Ｐａに比べて低圧の第二到達圧力（予備圧力）Ｐｂにて加圧する。【選択図】図４
2018095500.tif 000002
【特許請求の範囲】
【請求項１】
熱可塑性樹脂シートと、
該熱可塑性樹脂シートを介在させて積層された少なくとも二枚の板ガラスと
によりガラス積層体を形成し、
該ガラス積層体を保持手段によって挟持する積層工程と、
該保持手段によって挟持された前記ガラス積層体に対して加熱・加圧処理を行うことにより、前記ガラス積層体を熱圧着する圧着工程と、
を備える合わせガラスの製造方法であって、
前記圧着工程において、
前記加熱処理により、前記ガラス積層体を所定温度まで昇温する間、
前記加圧処理により、前記ガラス積層体を、熱圧着に必要な所定圧力に比べて低圧の予備圧力にて加圧する、
ことを特徴とする合わせガラスの製造方法。
【請求項２】
前記圧着工程において、
前記加熱処理によって前記ガラス積層体を前記熱可塑性樹脂シートの軟化点を超える温度まで昇温した後、
前記加圧処理によって前記ガラス積層体を前記所定圧力にて加圧する、
ことを特徴とする、請求項１に記載の合わせガラスの製造方法。
【請求項３】
前記ガラス積層体において、
前記熱可塑性樹脂シートはフッ素樹脂からなり、且つ
前記板ガラスは板厚１．０ｍｍ〜１０．０ｍｍの結晶化ガラスからなる、
ことを特徴とする、請求項１または請求項２に記載の合わせガラスの製造方法。
【請求項４】
前記加熱処理において、
前記所定温度は１４０℃以上であり、また
前記加圧処理において、
前記所定圧力は１．０ＭＰａ以上であり、且つ
前記予備圧力は０．６ＭＰａ以下である、
ことを特徴とする、請求項１〜請求項３の何れか一項に記載の合わせガラスの製造方法。
【請求項５】
前記保持手段は、
前記ガラス積層体の外形に即した矩形枠体形状の弾性部材からなり、
内周側に開口するコ字状の断面形状を有する、
ことを特徴とする、請求項１〜請求項４の何れか一項に記載の合わせガラスの製造方法。
【請求項６】
前記圧着工程において、
前記加熱・加圧処理はオートクレーブによって行われ、
前記ガラス積層体を、縦置きの姿勢にて該オートクレーブの炉内に投入する、
ことを特徴とする、請求項１〜請求項５の何れか一項に記載の合わせガラスの製造方法。
【発明の詳細な説明】
【技術分野】
【０００１】
本発明は、少なくとも二枚の板ガラスに熱可塑性の樹脂製シートを介装させたガラス積層体からなる合わせガラスの製造方法の技術に関し、より詳しくは、当該ガラス積層体を挟持しつつ保持した状態によって熱圧着することにより、亀裂等の発生を伴うことなく高品質な合わせガラスを製造する、合わせガラスの製造方法の技術に関する。
【背景技術】
【０００２】
従来から、耐火性、耐貫通性、および耐衝撃性等に優れたガラスとして、合わせガラスが知られている。
合わせガラスは一般的に、積層工程、および圧着工程等からなるＡＣＶ法（オートクレーブ法）により製造される。
具体的には、先ず積層工程において、熱可塑性の樹脂製シートを介在させつつ少なくとも二枚の板ガラスを積層してガラス積層体を形成し、続いて圧着工程において、オートクレーブ（加圧装置）によって前記ガラス積層体を加熱・加圧処理して熱圧着することで、合わせガラスは製造される（例えば、「特許文献１」を参照）。
【０００３】
ここで、前記圧着工程においては、加熱・加圧処理を行う間、ガラス積層体の積層状態を保持しておく必要があり、例えば、「特許文献２」に開示されるような、オートクレーブの炉内を加圧するのと同時に、板ガラスと樹脂製シートとの間の積層界面を真空引きするための密封部材を用いて、当該ガラス積層体の周縁部を厚み方向に挟持する技術が知られている。
【先行技術文献】
【特許文献】
【０００４】
【特許文献１】特開２０１６−８８８１３号公報
【特許文献２】特開２０１５−１７１９８３号公報
【発明の概要】
【発明が解決しようとする課題】
【０００５】
ところで、前述の圧着工程においては、合わせガラスの生産性の向上を目的として、オートクレーブの炉内を加熱して所定温度にまで昇温する以前に当該炉内を予め加圧しておき、前記炉内の空気の密度を十分に高めておくことにより、当該空気を媒体とする伝熱速度を速め、ガラス積層体の加熱時間の短縮を図る技術が知られている。
ここで、密封部材によって常に真空引きされた状態にあるガラス積層体に対して、オートクレーブの炉内を十分に加圧した後に当該炉内を加熱することとした場合、樹脂製シートが前記炉内の空気によって加熱されて軟化する過程において、前記ガラス積層体は、全体的に常に高圧力が加えられた状態となる。
よって、樹脂製シートの溶融過程において、少なくとも二枚の板ガラスの周縁部には、溶融された硬度の低い領域と、未だ溶融されずに硬度の高い領域とが混在した状態にある溶融途中の樹脂製シートを介在しつつ、密封部材による挟持および真空引きによって常に厚み方向の外力が加えられることとなる。その結果、樹脂製シートの硬度の高い領域と板ガラスとが当接する周縁部において過度の応力（曲げ応力）が生じ、板ガラスに亀裂を招く場合があった。
【０００６】
本発明は、以上に示した現状の問題点を鑑みてなされたものであり、少なくとも二枚の板ガラスの間に熱可塑性樹脂シートを介在させて積層させたガラス積層体に対して、加熱・加圧処理を行うことにより当該ガラス積層体を熱圧着する、合わせガラスの製造方法であって、亀裂等の発生を伴うことなく高品質な合わせガラスを製造することが可能な、合わせガラスの製造方法を提供することを課題とする。
【課題を解決するための手段】
【０００７】
本発明の解決しようとする課題は以上の如くであり、次にこの課題を解決するための手段を説明する。
【０００８】
即ち、本発明に係る合わせガラスの製造方法は、熱可塑性樹脂シートと、該熱可塑性樹脂シートを介在させて積層された少なくとも二枚の板ガラスとによりガラス積層体を形成し、該ガラス積層体を保持手段によって挟持する積層工程と、該保持手段によって挟持された前記ガラス積層体に対して加熱・加圧処理を行うことにより、前記ガラス積層体を熱圧着する圧着工程と、を備える合わせガラスの製造方法であって、前記圧着工程において、前記加熱処理により、前記ガラス積層体を所定温度まで昇温する間、前記加圧処理により、前記ガラス積層体を、熱圧着に必要な所定圧力に比べて低圧の予備圧力にて加圧することを特徴とする。
【０００９】
このように、本発明においては、加圧処理を行う際の到達圧力を、所定圧力および当該所定圧力に比べて低圧の予備圧力の二段階に分け、加熱処理よって温度が所定温度にまで昇温される間、前記予備圧力を維持することとしている。
これにより、熱可塑性樹脂シートは、両側に積層された一対の板ガラスを介して、前記予備圧力を厚み方向に受けながら十分に軟化あるいは溶融された状態となり、その後、熱圧着に必要な所定圧力を厚み方向に受けることとなる。
その結果、熱可塑性樹脂シートの溶融過程において、一対の板ガラスに加えられる、厚み方向への曲げ応力を低減することができ、たとえ板ガラスに発生する、曲げ応力による厚み方向への変形に追従して、熱可塑性樹脂シートが均一に変形することが難しく偏って変形することが多い場合であっても、当該板ガラスの一部に集中する曲げ応力を低減することが可能であり、製造される合わせガラスに対して亀裂の発生を抑制することができる。
【００１０】
また、本発明に係る合わせガラスの製造方法は、前記圧着工程において、前記加熱処理によって前記ガラス積層体を前記熱可塑性樹脂シートの軟化点を超える温度まで昇温した後、前記加圧処理によって前記ガラス積層体を前記所定圧力にて加圧することを特徴とするのが好ましい。
【００１１】
このような構成を有することにより、熱可塑性樹脂シートが軟化点を越えて確実に溶融された後に、熱圧着に必要な所定圧力が、一対の板ガラスに対して厚み方向に加えられることとなり、当該板ガラスの一部に集中する曲げ応力をより確実に低減することが可能となり、製造される合わせガラスに対して亀裂の発生を抑制することができる。
【００１２】
また、本発明に係る合わせガラスの製造方法は、前記ガラス積層体において、前記熱可塑性樹脂シートはフッ素樹脂からなり、且つ前記板ガラスは板厚１．０ｍｍ〜１０．０ｍｍの結晶化ガラスからなることを特徴とするのが好ましい。
【００１３】
このような構成のガラス積層体からなる合わせガラスに対して、本発明はより一層効果的に亀裂の発生を抑制することができる。
【００１４】
また、本発明に係る合わせガラスの製造方法は、前記加熱処理において、前記所定温度は１４０℃以上であり、また前記加圧処理において、前記所定圧力は１．０ＭＰａ以上であり、且つ前記予備圧力は０．６ＭＰａ以下であることを特徴とするのが好ましい。
【００１５】
このような所定温度、所定圧力、および予備圧力に設定することにより、本発明によれば、製造される合わせガラスに対して、より一層効果的に亀裂の発生を抑制することができる。
【００１６】
また、本発明に係る合わせガラスの製造方法において、前記保持手段は、前記ガラス積層体の外形に即した矩形枠体形状の弾性部材からなり、内周側に開口するコ字状の断面形状を有することを特徴とするのが好ましい。
【００１７】
このような構成を有することにより、ガラス積層体の積層状態を保持するために当該ガラス積層体を挟持する際、平面の大部分を避けた周縁部において挟持することができ、保持部材によってガラス積層体が不意に傷付けられたりするのを、防止することができる。
【００１８】
また、本発明に係る合わせガラスの製造方法は、前記圧着工程において、前記加熱・加圧処理はオートクレーブによって行われ、前記ガラス積層体を、縦置きの姿勢にて該オートクレーブの炉内に投入することを特徴とするのが好ましい。
【００１９】
このように、ガラス積層体の姿勢を縦置きにすることにより、複数のガラス積層体を、一度に纏めてオートクレーブの炉内に投入することが可能となり、製造される合わせガラスの生産性の向上を図ることができる。
【発明の効果】
【００２０】
本発明の効果として、以下に示すような効果を奏する。
即ち、本発明に係る合わせガラスの製造方法によれば、亀裂等の発生を伴うことなく高品質な合わせガラスを製造することができる。
【図面の簡単な説明】
【００２１】
【図１】本発明に係る合わせガラスの製造方法に用いられる、密封部材の全体的な構成を示した一部断面正面図。
【図２】密封部材の断面形状を示した図であって、図１中の矢印Ｘの方向から見た拡大断面図。
【図３】本発明に係る合わせガラスの製造方法に用いられる、縦置き治具の全体的な構成を示した斜視図。
【図４】本発明に係る合わせガラスの製造方法において加熱・加圧処理を行う際の各条件を示した図表であって、温度、圧力、および真空度と、時間との関係を示したグラフ。
【図５】従来の合わせガラスの製造方法において加熱・加圧処理を行う際の各条件を示した図表であって、温度、圧力、および真空度と、時間との関係を示したグラフ。
【発明を実施するための形態】
【００２２】
次に、発明の実施形態について、図１乃至図５を用いて説明する。
なお、以下の説明に関しては便宜上、図１および図２の上下方向を密封部材１の上下方向と規定して記述する。
また、図３においては、図中に示した矢印の方向によって、縦置き治具３の上下方向、前後方向、左右方向を規定して記述する。
【００２３】
［合わせガラスの製造方法］
先ず、本実施形態によって具現化される合わせガラスの製造方法について、図１乃至図３を用いて説明する。
本実施形態における合わせガラスの製造方法は、例えば、保持手段の一例としての密封部材１（図１を参照）を用いて合わせガラス２を製造する方法であって、後述するように、加熱圧着する際の加圧のタイミングを制御することにより、亀裂等の発生を伴うことなく合わせガラス２を製造することを可能とする方法である。
【００２４】
ここで図２に示すように、合わせガラス２は、樹脂製シート２１、および当該樹脂製シート２１を介在させて積層された少なくとも二枚（本実施形態においては二枚）の板ガラス２２・２２により形成されたガラス積層体２Ａにより構成される。
また、樹脂製シート２１は、例えば、耐熱性や耐燃性等に優れたフッ素樹脂からなる熱可塑性樹脂により形成される熱可塑性樹脂シートの一例であるが、これに限定されることはなく、例えばＰＶＢ（ポリビニルブチラール）等からなる熱可塑性樹脂シートや、ＥＶＡ（エチレンビニルアセテート）等からなる熱硬化性樹脂によって構成することとしてもよい。
【００２５】
そして、合わせガラス２は、積層工程および圧着工程からなるＡＣＶ法（オートクレーブ法）により製造される。
具体的には、積層工程において、樹脂製シート２１を介在させつつ一対の板ガラス２２・２２を積層してガラス積層体２Ａを形成し、続いて圧着工程において、形成された複数のガラス積層体２Ａ・２Ａ・・・をオートクレーブ４（図３を参照）の炉内に纏めて投入し、一対の板ガラス２２・２２の積層界面２３・２３に対して真空引きを行うのと同時に、前記炉内を加熱・加圧処理してこれらのガラス積層体２Ａ・２Ａ・・・を各々熱圧着させることにより、合わせガラス２は製造される。
【００２６】
ここで、積層工程において形成されたガラス積層体２Ａには、当該ガラス積層体２Ａの積層状態を保持するための密封部材１が装着され、当該密封部材１を用いて、圧着工程における真空引きが行われる。
密封部材１は、例えばフッ素ゴム、シリコンゴム、またはアクリルゴム等のような、耐熱性を有する弾性部材からなり、図１に示すように、ガラス積層体２Ａの外形に即した矩形枠体形状に形成される。
また、密封部材１は、内周側に開口する略「コ」字状の断面形状を有して形成される。
【００２７】
具体的には、図２に示すように、密封部材１は、各々の板ガラス２２・２２の端面２２ａ・２２ａ（図２においては、上端面）と当接しつつ当該端面２２ａ・２２ａに沿って延設される基部１１と、基部１１における板ガラス２２・２２との当接面１１ａから密封部材１の内周側（図２における下側）へ延出し、且つ板ガラス２２・２２の厚み方向に所定の間隔を有して対向配置される一対の支持部１２・１２とにより構成される。
【００２８】
当接面１１ａにおける、ガラス積層体２Ａの厚み方向の中央部には、断面視半円形状の溝形状からなる減圧通路１１ｂが、基部１１の延設方向に沿って形成されている。
そして、一対の板ガラス２２・２２の周縁部に沿って密封部材１が装着された状態において、基部１１の当接面１１ａが板ガラス２２・２２の端面２２ａ・２２ａに密着することにより、減圧通路１１ｂは、一対の板ガラス２２・２２と樹脂製シート２１との積層界面２３・２３と連通するようになっている。
【００２９】
一方、一対の支持部１２・１２において、各支持部１２の内側面（対向面）には、突出部１２ａが形成される。
突出部１２ａは、支持部１２の延設方向に沿って延設される。
また、突出部１２ａの突出端面は、基部１１の当接面１１ａに対して直交し、且つ支持部１２の延設方向に対して平行な平面形状に形成される。
なお、一対の支持部１２・１２において、各々の突出部１２ａ・１２ａ間の間隙は、ガラス積層体２Ａの厚みと同程度以下となっている。
【００３０】
そして、このような形状からなる密封部材１がガラス積層体２Ａの周縁部に装着されることにより、当該ガラス積層体２Ａは、周縁部にて厚み方向に挟持された状態にて保持される。
具体的には、ガラス積層体２Ａの周縁部に沿って密封部材１を装着する場合、基部１１の当接面１１ａをガラス積層体２Ａの側端面に当接させて位置を規制しつつ、一対の支持部１２・１２の突出部１２ａ・１２ａによって、一対の板ガラス２２・２２の周縁部を挟持する。
これにより、ガラス積層体２Ａは、密封部材１によって周縁部を厚み方向に挟持されつつ、積層状態を保持される。
【００３１】
なお、ガラス積層体２Ａの積層状態を保持することを目的とする限りにおいては、本実施形態の密封部材１に限定されることはなく、例えば、ガラス積層体２Ａの周縁部を厚み方向に挟持可能とするクリップやチャック装置等によって保持手段を構成することとしてもよい。
【００３２】
ところで、図１に示すように、密封部材１がガラス積層体２Ａの周縁部に沿って装着された状態において、当該密封部材１の減圧通路１１ｂは、配管部材５を介して真空ポンプ６等と連結される。
これにより、一対の板ガラス２２・２２と樹脂製シート２１との積層界面２３・２３は、減圧通路１１ｂおよび配管部材５を介して、真空ポンプ６と連結される。
【００３３】
そして、このような状態にセットされた複数のガラス積層体２Ａ・２Ａ・・・は、図３に示すように、縦置き治具３によって縦置きの姿勢にて纏めて保持され、オートクレーブ４の炉内へと投入される。
【００３４】
その後、図２に示すように、オートクレーブ４（図３を参照）の炉内において、後述する加圧タイミングの制御方法に基づき加熱・加圧処理が行われるのと同時に、真空ポンプ６（図１を参照）によって、一対の板ガラス２２・２２と樹脂製シート２１との積層界面２３・２３に対する真空引きが行われ、これらの板ガラス２２・２２が圧着される。
【００３５】
オートクレーブ４の炉内の温度が所定の温度に到達した後、所定の時間の経過を待って、加熱・加圧処理が停止される。
その後、図３に示すように、前記炉内の温度が所定の温度以下にまで低下したのを確認した後、オートクレーブ４の炉内より複数のガラス積層体２Ａ・２Ａ・・・が縦置き治具３とともに取出され、真空ポンプ６による真空引きが停止される。
こうして、合わせガラスの製造工程は終了し、完成された複数の合わせガラス２・２・・・が纏めて得られる。
【００３６】
［圧着工程における各条件（温度、圧力、真空度）の制御方法］
次に、圧着工程において、オートクレーブ４の炉内に投入されたガラス積層体２Ａに対して加熱・加圧処理を行う際の各条件（温度、圧力、真空度）の制御方法について、図４および図５を用いて説明する。
【００３７】
前述したように、圧着工程においては、複数のガラス積層体２Ａ・２Ａ・・・が、密封部材１・１・・・を各々装着した状態にてオートクレーブ４の炉内に纏めて投入され、その後、真空引きと同時に加熱・加圧処理が実施される。
【００３８】
ここで、オートクレーブ４の炉内にて加熱処理を行う場合、樹脂製シート２１の素材である熱可塑性樹脂の軟化点が約１１０〜１２０［℃］であることから、従来からの経験則なども踏まえ、一般的には、１４０［℃］以上の温度（到達温度）を３０［ｍｉｎ］以上且つ２［ｈｒ］以内の時間（持続時間）に渡って持続するように設定することが好ましい。
また、オートクレーブ４の炉内にて加圧処理を行う場合、樹脂製シート２１の物理的性質や従来からの経験則などに基づき、一般的には、１．０［ＭＰａ］以上の圧力（到達圧力）を加えるように設定することが好ましい。
さらに、一対の板ガラス２２・２２と樹脂製シート２１との積層界面２３・２３に対して、継続的に真空引きを行う場合、従来からの経験則などに基づき、常に−０．１［ＭＰａ］の真空度となるように設定することが好ましい。
【００３９】
なお、加圧処理を行う場合の圧力（到達圧力）については、製造される合わせガラス２の外形サイズや、当該合わせガラス２を構成する板ガラス２２の厚みに基づき設定されるものであり、本実施形態においては、例えば１２２０［ｍｍ］×２４３８［ｍｍ］の外形サイズからなり、板厚１．０［ｍｍ］〜１０．０［ｍｍ］の結晶化ガラスからなる板ガラス２２を有する合わせガラス２を対象とする。
【００４０】
そして、オートクレーブ４の炉内を加圧して当該炉内の空気の密度を十分に高めた後に、前記炉内の加熱を開始することとすれば、前記空気を媒体とする伝熱速度が速まり、ガラス積層体２Ａの加熱時間が短縮されると考えられる。
【００４１】
このようなことから、従来においては、オートクレーブ４の炉内にて加熱・加圧処理を行う場合、図５に示されるような制御方法によって、各条件（温度、圧力、真空度）を制御することとしていた。
【００４２】
具体的には、図５は、縦軸にオートクレーブ４の炉内の温度（単位［℃］）および圧力（単位［ＭＰａ］）を表し、横軸に時間（単位［ｍｉｎ］）を表すこととして、従来の加熱・加圧処理を行う場合の、温度と時間との関係（図５中の破線Ｌｔ１にて記載）、圧力と時間との関係（図５中の実線Ｌｐ１にて記載）、および真空引きの真空度についての圧力と時間との関係（図５中の一点鎖線Ｌｖ１にて記載）をそれぞれ表したグラフである。
【００４３】
そして、例えば従来においては、加熱処理において熱圧着に必要な所定温度（到達温度Ｈ１）および持続時間（Ｔ２−Ｔ１）を、約１５０［℃］にて１００［ｍｉｎ］程度に設定し（Ｈ１＝１５０［℃］、（Ｔ２−Ｔ１）＝１００［ｍｉｎ］）、熱圧着に必要な所定圧力（到達圧力Ｐ１）を、約１．３［ＭＰａ］に設定し（Ｐ１＝１．３［ＭＰａ］）、且つ積層界面２３・２３に対して行われる真空引きの真空度Ｖ１を、−０．１［ＭＰａ］に設定していた（Ｖ１＝−０．１［ＭＰａ］）。
【００４４】
本図に示すように、従来においては、加熱・加圧処理の開始直後より直ちにオートクレーブ４の炉内の加圧を開始し、炉内の圧力が所定の圧力Ｐ２［ＭＰａ］（但し、Ｐ２＝１．０［ＭＰａ］）に到達した時間Ｔ３より、オートクレーブ４の炉内の加熱を開始することとしていた。
また、真空引きについては、加熱・加圧処理の開始直後から終了直前に至るまで、継続的に行うこととしていた。
【００４５】
このような従来の制御方法に基づき、オートクレーブ４の炉内にて複数のガラス積層体２Ａ・２Ａ・・・を一度に纏めて加熱・加圧処理した場合、製造された複数の合わせガラス２・２・・・の内の一部の合わせガラス２において、亀裂の発生が見られる場合があった。
【００４６】
そこで、本発明者らは、鋭意検討を重ねた結果、発生した亀裂の形状が、主に合わせガラス２の周端部より、装着された密封部材１の内側端部付近に渡って延出している場合が多いことを突き止め、亀裂の発生要因として以下の仮説を導き出した。
【００４７】
即ち、周縁部に密封部材１が装着されたガラス積層体２Ａに対して、従来の制御方法に基づき加熱・加圧処理を行う場合、樹脂製シート２１は、両側に積層された一対の板ガラス２２・２２を介して、常に圧力Ｐ２＝１．０［ＭＰａ］以上の高圧力を厚み方向に受けながら、徐々に溶融されることとなる。
【００４８】
換言すると、樹脂製シート２１の溶融過程において、一対の板ガラス２２・２２は、完全に溶融された硬度の低い領域と、未だ溶融されずに硬度の高い領域とが混在した状態にある溶融途中の樹脂製シート２１を介在しつつ、常に厚み方向への応力を加えられることとなり、特に密封部材１が装着された周縁部においては、当該密封部材１の真空引きによる影響も相まって、他の領域以上の厚み方向への応力が、曲げ応力となって加えられることとなる。
【００４９】
そして、樹脂製シート２１は、板ガラス２２の周縁部にて発生する、曲げ応力による厚み方向への変形に追従して、均一に変形することが難しく、偏って変形することが多い。
その結果、当該板ガラス２２の周縁部の一部に曲げ応力が集中することとなり、亀裂が発生すると考えられる。
【００５０】
このような仮説に基づき、本発明者らは、オートクレーブ４の炉内を加圧する際の到達圧力を二段階に分けることで、製造された合わせガラス２に発生する亀裂を抑制することが可能となることを見出し、本実施形態に示すような各条件（温度、圧力、真空度）の制御方法を構築するに至った。
【００５１】
即ち、本実施形態においては、オートクレーブ４の炉内にて加熱・加圧処理を行う場合、図４に示されるような制御方法によって、各条件（温度、圧力、真空度）を制御することとしている。
【００５２】
具体的には、図４は、縦軸にオートクレーブ４の炉内の温度（単位［℃］）および圧力（単位［ＭＰａ］）を表し、横軸に時間（単位［ｍｉｎ］）を表すこととして、加熱・加圧処理を行う場合の温度と時間との関係（図４中の破線Ｌｔにて記載）、圧力と時間との関係（図４中の実線Ｌｐにて記載）、および真空引きの真空度についての圧力と時間との関係（図４中の一点鎖線Ｌｖにて記載）をそれぞれ表したグラフである。
【００５３】
そして、例えば本実施形態では、加熱処理において熱圧着に必要な所定温度（到達温度Ｈ）および持続時間（Ｔｂ−Ｔａ）を、約１５０［℃］にて１００［ｍｉｎ］程度に設定し（Ｈ＝１５０［℃］、（Ｔｂ−Ｔａ）＝１００［ｍｉｎ］）、加圧処理において熱圧着に必要な所定圧力（第一到達圧力Ｐａ）および当該第一到達圧力Ｐａに比べて低圧の予備圧力（第二到達圧力Ｐｂ）を、各々約１．３［ＭＰａ］および約０．４［ＭＰａ］に設定し（Ｐａ＝１．３［ＭＰａ］、Ｐａ＝０．４［ＭＰａ］）、且つ積層界面２３・２３に対して行われる真空引きの真空度Ｖ１を、常に−０．１［ＭＰａ］に設定している（Ｖ＝−０．１［ＭＰａ］）。
【００５４】
なお、加圧処理を行う場合の第二到達圧力Ｐｂについては、製造される合わせガラス２の外形サイズや、当該合わせガラス２を構成する板ガラス２２の厚みに基づき設定されるのが好ましく、前述したように、本実施形態においては、例えば１２２０［ｍｍ］×２４３８［ｍｍ］の外形サイズからなり、板厚４．０［ｍｍ］〜５．０［ｍｍ］の結晶化ガラスからなる板ガラス２２を有する合わせガラス２を対象とすることから、０．６［ＭＰａ］以下に設定するのが好ましい。
【００５５】
本図に示すように、本実施形態においては、加熱・加圧処理の開始直後より直ちにオートクレーブ４の炉内の加圧を開始し、当該炉内の圧力が第二到達圧力Ｐｂに到達した時間Ｔｃより、当該第二到達圧力Ｐｂにて前記炉内の圧力を一旦維持する。
【００５６】
その後、所定時間が経過し（即ち、時間Ｔｄ（Ｔｄ＞Ｔｃ）に到達し）、オートクレーブ４の炉内の圧力が第二到達圧力Ｐｂにて安定すると、当該オートクレーブ４の炉内の加熱を開始し、前記炉内の温度が到達温度Ｈに到達した時間Ｔａ（Ｔａ＞Ｔｄ）より、当該到達温度Ｈにて前記炉内の温度を維持する。
【００５７】
オートクレーブ４の炉内の温度が到達温度Ｈとなって所定時間が経過した後（即ち、時間Ｔｅ（Ｔｅ＞Ｔａ）に到達すると）、再び当該炉内の圧力の増圧を開始する。
そして、オートクレーブ４の炉内の圧力が第一到達圧力Ｐａに到達した時間Ｔｆ（Ｔｆ＞Ｔｅ）より、当該第一到達圧力Ｐａにて前記炉内の圧力を維持する。
つまり、加熱処理によってガラス積層体２Ａが樹脂製シート２１の軟化点（約１１０〜１２０［℃］）を超える温度まで昇温された後、加圧処理によってガラス積層体２Ａを第一到達圧力Ｐａにて加圧する。
【００５８】
その後、時間Ｔｂ（Ｔｂ＞Ｔｆ）にて、オートクレーブ４の炉内の加熱を停止するとともに、時間Ｔｇ（Ｔｂ＜Ｔｇ）にて、オートクレーブ４の炉内の加圧を停止する。
【００５９】
このように、本実施形態においては、オートクレーブ４の炉内を加圧する際の到達圧力を、第一到達圧力Ｐａおよび第二到達圧力Ｐｂ（Ｐａ＞Ｐｂ）の二段階に分け、加熱処理により、ガラス積層体２Ａが到達温度Ｈまで昇温される間、加圧処理により、ガラス積層体２Ａを、熱圧着に必要な第一到達圧力Ｐａに比べて低圧の第二到達圧力Ｐｂにて加圧することとしている。
【００６０】
このようなオートクレーブ４の炉内における各条件（温度、圧力、真空度）の制御方法を用いることにより、樹脂製シート２１は、両側に積層された一対の板ガラス２２・２２を介して、第二到達圧力Ｐｂを厚み方向に受けながら十分に軟化あるいは溶融された状態となり、その後、熱圧着に必要な第一到達圧力Ｐａを厚み方向に受けることとなる。
【００６１】
よって、樹脂製シート２１の溶融過程において、一対の板ガラス２２・２２の周縁部、即ち密封部材１が装着された箇所に加えられる、厚み方向への曲げ応力を低減することができる。
その結果、たとえ板ガラス２２の周縁部に発生する、曲げ応力による厚み方向への変形に追従して、樹脂製シート２１が均一に変形することが難しく、偏って変形することが多い場合であっても、当該板ガラス２２の一部に集中する曲げ応力を低減することが可能であり、製造される合わせガラス２に対して亀裂の発生を抑制することができる。
【符号の説明】
【００６２】
１    密封部材（保持手段）
２    合わせガラス
２Ａ    ガラス積層体
４    オートクレーブ
２１    樹脂製シート（熱可塑性樹脂シート）
２２    板ガラス
Ｈ    到達温度（所定温度）
Ｐａ    第一到達圧力（所定圧力）
Ｐｂ    第二到達圧力（予備圧力）
【図１】
2018095500.tif 000003
【図２】
2018095500.tif 000004
【図３】
2018095500.tif 000005
【図４】
2018095500.tif 000006
【図５】
2018095500.tif 000007